(57)【要約】【課題】残したい用紙を残しながら不要な用紙は力を入れなくても剥がすことができる冊子を提供する。【解決手段】毛羽立たせた一辺を有する矩形形状の複数枚の用紙と、複数枚の用紙を揃えて積層し、一辺を接着剤で固定された背表紙と、を備え、一辺に対して垂直方向に１０ｋｇ（又は５ｋｇ／ｃｍ単位を確認します）で引っ張っても剥がすことができず、一辺に対して斜め方向に１ｋｇ（又は１ｋｇ／ｃｍ）で引っ張っても剥がすことができることを特徴とするメモ冊子。【選択図】図２
2019104134.tif 000002
【特許請求の範囲】
【請求項１】
毛羽立たせた一辺を有する矩形形状の複数枚の用紙と、
前記複数枚の用紙を揃えて積層し、前記一辺を接着剤で固定された背表紙と、
を備え、
前記一辺に対して垂直方向に１０ｋｇ（又は０．５ｋｇ／ｃｍ単位を確認します）で引っ張っても剥がすことができず、前記一辺に対して斜め方向に１ｋｇ（又は１ｋｇ／ｃｍ）で引っ張っても剥がすことができるメモ冊子。        
【請求項２】
前記複数枚の用紙と前記背表紙とを接着する接着剤は、エマルジョン型接着剤である、請求項１に記載のメモ冊子。
【請求項３】
カッターで切断された矩形形状の複数枚の用紙を用意する工程と、
前記矩形形状の複数枚の用紙の一辺をヤスリで毛羽立たせる工程と、
前記一辺に接着剤を塗布する工程と、
前記接着剤が塗布された一辺に背表紙を固定する工程と、を備えるメモ冊子の製造方法。
【請求項４】
前記毛羽立たせる工程は、前記ヤスリを２度以上掛ける請求項３に記載のメモ冊子の製造方法。
【請求項５】
前記毛羽立たせる工程で使われる前記ヤスリは、３００番以下の目の粗さである請求項３又は請求項４に記載のメモ冊子の製造方法。
【発明の詳細な説明】
【技術分野】
【０００１】
本発明は、メモ書きした用紙を剥ぎ取ったり用紙をメモ帳本体に残したりできる冊子に関する。
【背景技術】
【０００２】
一般的なメモ帳として、同一の矩形状の複数の用紙を同じ向きで平積みし、それぞれの一辺を背固めする天糊処理されたメモ帳本体が知られている（例えば、特許文献１参照）。そして、メモ書きした用紙は、メモ帳本体の天糊処理された部分から剥ぎ取られる。
【０００３】
一方、一般的なノート帳として、同一の矩形状の複数の用紙を同じ向きで平積みし、それぞれの一辺に切れ込みを入れて背固めする無線綴じ、糸や針金を使って綴じる中綴じ（有線綴じ）処理されたノート帳本体が知られている。そして、メモ書きした用紙は、ノート帳本体から剥がれず、無理して引っ張ると用紙が破けてしまう。
【先行技術文献】
【特許文献】
【０００４】
【特許文献１】特開２００２−０５９６７３号公報
【発明の概要】
【発明が解決しようとする課題】
【０００５】
メモ帳では、残しておきたいメモ書き用紙を残しておくことができず、ノート帳では、不要な用紙を剥ぎ取ることができない。
【０００６】
本発明は、かかる点に鑑みてなされたものであり、残したい用紙を残しながら不要な用紙は力を入れなくても剥がすことができる冊子を提供することにある。
【課題を解決するための手段】
【０００７】
上記の目的を達成するために、第１実施形態のメモ冊子は、毛羽立たせた一辺を有する矩形形状の複数枚の用紙と、複数枚の用紙を揃えて積層し、一辺を接着剤で固定された背表紙と、を備える。そして一辺に対して垂直方向に１０ｋｇ（又は０．５ｋｇ／ｃｍ単位を確認します）で引っ張っても剥がすことができず、一辺に対して斜め方向に１ｋｇ（又は１ｋｇ／ｃｍ）で引っ張っても剥がすことができる。また、別の実施形態にメモ冊子は、複数枚の用紙と背表紙とを接着する接着剤は、エマルジョン型接着剤である。
【０００８】
第２実施形態のメモ冊子の製造方法は、カッターで切断された矩形形状の複数枚の用紙を用意する工程と、矩形形状の複数枚の用紙の一辺をヤスリで毛羽立たせる工程と、一辺に接着剤を塗布する工程と、接着剤が塗布された一辺に背表紙を固定する工程と、を備える。また、この実施形態のメモ冊子の製造方法における毛羽立たせる工程は、ヤスリを２度以上掛ける。更に、実施形態の製造方法は、請求項３に記載される特徴に加えて、毛羽立たせる工程で使われるヤスリは、３００番以下の目の粗さである。
【発明の効果】
【０００９】
本発明に係るメモ冊子は、用紙の一辺を毛羽立たせて背表紙に接着剤で固定するため接着力が強化されて残したい用紙を残しておくことができ、しかも斜め方向に用紙を引っ張ることで不要な用紙は力を入れなくても剥がすことができるので、使い勝手がよくなる。
【図面の簡単な説明】
【００１０】
【図１】メモ冊子の斜視図である。
【図２】毛羽立たせた用紙及び接着される背表紙を示す模式図である。
【図３】用紙の毛羽立ちを示す模式図である。
【図４】ページ引張試験を示す模式図である。
【図５】本発明の実施形態に係るメモ冊子の製造方法を示すフロー図である。
【発明を実施するための最良の形態】
【００１１】
次に、本発明の実施形態に係るメモ冊子について、添付図面を参照しながら説明する。
図１は、本発明の実施形態に係るメモ冊子の斜視図であり、メモ冊子１は、複数枚の同一形状の用紙２を揃えて積層した本体３と背表紙４とを備える。特にこの図１には示さないが、メモ冊子１は、背表紙４からつながった表表紙と裏表紙とを有して本体３をくるむようにしても良い。またテーブルなどにメモ冊子１を置くように、メモ冊子１の裏表紙として厚めの台紙が配置されてもよい。またメモ冊子１を背表紙４で吊るすように、背表紙４の剛性を高くしてもよい。
【００１２】
メモ冊子１は、簡単なメモ書きに使用する天地が１４８ｍｍの文庫本サイズ及び天地１７３ｍｍの新書版サイズから、必要なページを容易に取り外せる情報誌として天地１８８ｍｍの四六番や天地２１０ｍｍのA５判、更にノートとして使用するため天地２５７ｍｍのB５判サイズ、及び背表紙４でメモ冊子１を水平に吊るす天地２９７ｍｍのA４サイズのカレンダーなどの様々な大きさをとり得る。従って、これら用途によって用紙２は、メモ用のクラフト紙や上質紙５３ｋｇ、ノート用に上質紙５３ｋｇ、情報誌やカレンダー用に上質紙１０７ｋｇなどが使用される。
【００１３】
図２は、メモ冊子１の用紙２の面に沿って切った断面を模式的に示している。用紙２を揃えて積層した本体３は、背表紙４に接着剤５で固定する。矩形形状の用紙２は、天辺２２と地辺２３（用語は確認）はカータ（不図示）でカットされた状態のままで、背面側の辺２４がヤスリがけにより用紙２に含まれるパルプ繊維２１がほぐれて出てきている。このような状態を本明細書において“毛羽立つ”と呼称する。
【００１４】
接着剤５は、特に限定されるものではなく、ゴム系、アクリル系、ビニルエーテル系、ウレタン系等のエマルジョン型、溶剤型、ホットメルト型粘着剤などが適用される。また、粘着剤２２の塗布量は、乾燥重量で５〜５０ｇ／ｍ 2、好ましくは７〜３０ｇ／ｍ 2である。本実施例では、主成分がエチレン／酢酸ビニル／アクリルエステル共重合体のエマルジョン型接着剤（ＭＢ接着  ＦＡ−１８３０Ｌ  松本久夫商店製）を使用している。
【００１５】
図３は、用紙２の天辺２２をヤスリがけすることにより、用紙２のパルプ繊維２１が毛羽立っている様子を模式的に示している。パルプ繊維の直径は約２０μｍ程度である。１２０番のヤスリは、粒子径が９０μｍ以上であり（ＪＩＳ規格ＪＩＳＲ６２５２）、上質紙５３ｋｇは用紙の厚さが約９０μｍで、これらは同程度の大きさであるが、ヤスリがけは用紙２を揃えて積層した本体３の側面に施すので、ヤスリがけをした用紙２には、パルプ繊維２１が、ほぼむらなく形成される。接着剤５は、背面側の辺２４だけでなく、用紙２の毛羽立ったパルプ繊維２１に浸透しパルプ繊維２１に付着して接着面積を増加させることにより、接着強度を増加させる。なお、本明細書においてヤスリとは、紙ヤスリ、鉄工ヤスリ、木工ヤスリなどヤスリ一般を示し、特に番手を併記した場合は紙ヤスリ（ＪＩＳ規格ＪＩＳＲ６２５２）を示し、中目、オニ目を併記した場合は木工ヤスリなどの金属ヤスリを示す。
【００１６】
＜ページ引張試験＞
矩形形状の用紙２の一辺をヤスリがけにより毛羽立たせた場合の接着強度と、ヤスリがけをしない場合の接着強度とを比較するためのページ引張実験を実施した。ページ引張試験は、1枚のページを引っ張って、接着剤から引き離されるときの引き抜き力を測定することによって行われる。
【００１７】
垂直引き試験は、図４に示すように、背表紙４を下方によう向けて本体３を、ページプル試験機１０（ページプルテスター  モデルＡ−６０１  旭化学合成株式会社製）の基部１１上に水平に載置し、上から押圧部で加圧固定したうえで、試験対象の用紙２を挟持部１３で挟持し、背表紙４に対して垂直方向上方、すなわち、図４でθが９０°の方向に引っ張り、用紙２が背表紙４から引き離されるときの引っ張り力を測定する。
【００１８】
表１に、用紙２の一辺にヤスリがけをしない場合の垂直引き試験結果を示す。ここでメモ冊子１の用紙サイズはＢ５版で、用紙の長辺が背表紙に接着されている。５つのメモ冊子について、各々の１０ページ、６０ページ、および１１０ページの３通りの垂直引き抜き試験を実施した。計１５ケースの試験において、引き抜き力の平均値は８．３ｋｇで、１ケースを除いた１４ケースは全て１０ｋｇ以下となった。
【００１９】
【表１】
2019104134.tif 000003
【００２０】
次に、用紙２の一辺をヤスリがけした場合の垂直引き抜き試験結果を、表２に示す。メモ冊子１の用紙サイズをいずれもＢ５版にし、ヤスリがけをするヤスリの目の大きさと、エマルジョン型接着剤の塗布する回数とをパラメータとした３通りの場合について、引っ張るページの位置を変えて試験を実施した。具体的には、用紙の長辺のヤスリがけをヤスリの目の大きさを中目（目の荒さは１６山／ｃｍ）にして、エマルジョン型接着剤を１度塗りした場合と、ヤスリの目の大きさを中目（目の荒さは１６山／ｃｍ）にして、エマルジョン型接着剤を２度塗りした場合と、ヤスリの目の粗さを１２０番にして１度塗りした場合の３通りの場合である。
【００２１】
試験条件の違いによる、引き抜き力の差異は見られず、多くが１０ｋｇを超える結果となり、ヤスリがけをしない場合に比べて、直角方向の引き抜き力は増大する傾向にあるといえる。表２の試験結果の１５ケースの引き抜き力の平均値は１２．８ｋｇとなった。製本をするに際し、このようなページを直角方向に引き抜く試験では、用紙の接着する辺の単位長さ当たりの引き抜き力が０．５０ｋｇ／ｃｍ以上であることが一つの目安とされている。本試験は、剥がすことができる用紙を試験対象としているが、１５ケースの平均値は０．５ｋｇ／ｃｍとなり、一般的な製本と同じ強度レベルの結果が得られた。
【００２２】
【表２】
2019104134.tif 000004
【００２３】
表３に、メモ冊子１のサイズを変え、用紙の紙質を上質紙とクラフト紙の２種類について、ヤスリの目の切り方をオニ目にして、エマルジョン型接着剤を１度塗りにして実施した垂直引き抜き試験の結果を示す。
【００２４】
表３から、引き抜き力は、１ケースで９．７３ｋｇであり、残りはすべて１０ｋｇ以上であった。引っ張り力は、基本的に用紙が背表紙に接着する長さに比例するので、表２では背表紙に接着される用紙の長辺の長さが２５７ｍｍであり、表３の用紙の長辺の長さが１９０ｍｍ及び２００ｍｍで、引っ張り力が殆ど１０ｋｇ以上であるのは、オニ目によるヤスリがけも接着強度向上に十分効果があるといえる。天地１９０ｍｍの場合の引き抜き力の平均値は１１．１９ｋｇで、接着する辺の単位長さ当たりの引き抜き力は０．５８ｋｇ／ｃｍであり、また天地２００ｍｍの場合の引き抜き力の平均値は１１．２８ｋｇで、接着する辺の長さ当たりの引き抜き力は０．５６ｋｇ／ｃｍとなった。辺が短い場合の方が単位長さ当たりの引張強度は大きくなっており、更に、いずれの場合においても、０．５ｋｇ／ｃｍより大きくなっている。
【００２５】
【表３】
2019104134.tif 000005
【００２６】
表４に用紙の長辺のヤスリがけをヤスリの目の大きさを中目（目の荒さは１６山／ｃｍ）にして、エマルジョン型接着剤を１度塗りした場合と、ヤスリの目の大きさを中目（目の荒さは１６山／ｃｍ）にして、エマルジョン型接着剤を２度塗りした場合についての斜め引き試験結果を示す。斜め引き試験は、図４に示すように、垂直引き試験のときと同様に、本体３、用紙２をページプル試験機１０に設定し、図４でθが４５°の方向に引っ張り、用紙２が背表紙４から引き離されるときの引っ張り力を測定する。
【００２７】
斜め方向の引っ張り力は、いずれのケースも１ｋｇ以下であり、垂直方向に引っ張る場合と比較して、１桁小さな値となった。実際、手で剥ぎ取ると、一般的な天糊処理されたメモ本体を剥ぎ取るのと同程度の感触を与える。
【００２８】
【表４】
2019104134.tif 000006
【００２９】
＜製造方法＞
次に、上記メモ冊子１の製造方法について、図５のフロー図を用いて説明する。
【００３０】
まず、カッターで切断された、矩形形状の所定の大きさの複数枚の用紙２は、背表紙４に対応する辺２４が垂直面状に揃えられて積層され、直方体状の本体３が形成される（ステップＳ１）。
【００３１】
直方体状の本体３は、表側面と裏側面の両面から挟圧されて保持された状態で、背側面が研磨機のヤスリ面に当接され、ヤスリがけによって毛羽立たせられて、パルプ繊維２１の毛羽が形成される（ステップＳ２）。パルプ繊維２１の毛羽の長さ、密度は、ヤスリの目の粗さに依存するため、研磨機には適切な目の粗さのヤスリが選択的に取りつけられる。
【００３２】
ヤスリがけによりパルプ繊維２１の毛羽が形成された本体３の背側面に、エマルジョン型接着剤５が塗布される（ステップＳ３）。エマルジョン接着剤５は、背面側の辺２４だけでなく、用紙２の毛羽立ったパルプ繊維２１に浸透しパルプ繊維２１に付着して接着面積を増加させることにより、接着強度を増加させる。エマルジョン型接着剤５は、２度塗りされることがある。
【００３３】
エマルジョン型接着剤５が塗布された本体３の背側面に、背表紙４が押圧されて固着される（ステップＳ４）。メモ冊子１はそのまま静置され、エマルジョン型接着剤５が乾燥して固化し（ステップＳ５）、メモ冊子１は完成する。
【００３４】
＜使い方＞
上記製造方法で製造されたメモ冊子１は、斜め方向の引張強度が１ｋｇ以下であるので、不要な用紙２は力を入れなくても容易に剥がすことができる。しかも、垂直方向の引張強度が１０ｋｇ以上であるため、用紙をメモ小冊子１の前から又は後ろからの一方向ではなく、適当な順で剥がしても、残したい用紙は抜け落ちることがないため、不要な用紙２は自由に剥がすことができる。また、背表紙４の剛性を高めて、背表紙４でメモ冊子１を水平に吊るしてカレンダーとして使用する場合は、通常のカレンダーと同様に、日にちの経過とともに前から順に用紙を剥がすことができる。
【符号の説明】
【００３５】
１…メモ冊子
２…用紙
２１…パルプ繊維
２２…天辺
２３…地辺
２４…背辺
３…本体
４…背表紙
５…接着剤
１０…ページプル試験機
１１…基部
１２…押圧部
１３…挟持部
【図１】
2019104134.tif 000007
【図２】
2019104134.tif 000008
【図３】
2019104134.tif 000009
【図４】
2019104134.tif 000010
【図５】
2019104134.tif 000011